Patent KR-101747319-B1 (KR)
Title: 점자블록 조성물 및 이를 이용한 점자블록 제조방법
Inventor: LEE EUN SUK
IPC: C04B18/14
Filed: 2016-12-29
Granted: 2017-06-27
Abstract: 본 발명은 제철소에서 발생되는 부산물인 고로슬래그를 재활용하여, 압축강도 600∼700㎏/㎥, 휨강도가 6∼8㎏/㎥의 고강도 점자블록을 제조할 수 있고, 내마모성이 우수하고, 염해, 동해, 화공약품에 대한 반응이 없으며, 완전방수가 이루어지므로, 물의 침투로 인한 문제가 발생되지 않으며, 열섬효과가 우수하여 여름철에 복사열로 인한 문제가 없으며, 겨울철에 햇빛을 흡수하므로 노면의 결빙 또는 동해에도 빨리 융해되며, 외부로 중금속 검출이 전혀 되지 않아 물, 흙 등을 오염을 시키지 않도록 한 점자블록 조성물 및 이를 이용한 점자블록 제조방법을 제공하는데 그 목적이 있다. 상기한 목적을 달성하기 위한 본 발명에 따른 점자블록 조성물은 고로 슬래그 64~80중량%, 시멘트 10~20중량%, 수지모르타르 8~12중량%, 안료 2~4중량%를 배합한 상판배합물 100중량부와; 고로 슬래그 68~80중량%, 시멘트 10~20중량%, 수지모르타르 10~12중량%를 배합한 하판배합물 100중량부로 구성되고, 수지모르타르는 제1바인더 수지로서의 우레탄 아크릴레이트 수지 및 제2바인더 수지로서의 폴리메틸 메타크릴레이트 수지로 구성되는 바인더 수지; 경화제; 모래; 및 충전제로 구성되며, 상기 우레탄 아크릴레이트 수지와 폴리메틸 메타크릴레이트 수지의 혼합 비율은 10~60:90~40 중량 비율로 구성되며, 상기 경화제는 벤조일 퍼록사이드(benzoyl peroxide)로 구성되며, 상기 모래는 상이한 입경을 가진 모래 2 종류 이상의 혼합으로 구성되거나, 상기 모래는 0.2~0.4㎜의 입경을 가진 모래, 0.4~0.8㎜의 입경을 가진 모래 또는 이들의 혼합으로 구성되거나, 염분을 함유한 모래로 구성됨과 동시에 모래 100 중량부를 염분의 함량은 기준으로 1~20 중량부로 구성되며, 상기 모래에 자갈을 추가하며, 상기 자갈의 입경은 2~15㎜이며, 상기 충전제는 탄산칼슘, 탈크(Talc) 또는 이들 모두로 구성되고, 상기 탄산칼슘의 입경은 10~80㎛로 구성되며, 상기 탈크의 입경은 50~200㎛로 구성되며, 상기 수지모르타르 100중량부에 경화촉진제로서 디메틸 아세트아미드(dimethyl acetamide: DMA) 1중량부를 추가하며, 상판배합물 100중량부에 대하여, 메틸 메타크릴레이트 25~30 중량%; 폴리프로필렌 글리콜 아크릴레이트 25~30 중량%; 부틸 아크릴레이트 5~10 중량%; 폴리옥시플로필렌 글리세롤 트리에테르 4~5 중량%; 리튬 실리케이트 0.1~1 중량%; 계면활성제 1~2 중량%; 폴리카본산계 유동화제 1~2 중량%; 물 30~38 중량%로 구성된 메인수지조성물 10~20 중량부가 첨가 혼합되며, 상기 하판배합물 100중량부에 대하여, 메틸 메타크릴레이트 25~30 중량%; 폴리프로필렌 글리콜 아크릴레이트 25~30 중량%; 부틸 아크릴레이트 5~10 중량%; 폴리옥시플로필렌 글리세롤 트리에테르 4~5 중량%; 리튬 실리케이트 0.1~1 중량%; 계면활성제 1~2 중량%; 폴리카본산계 유동화제 1~2 중량%; 물 30~38 중량%로 구성된 메인수지조성물 10~20 중량부가 첨가 혼합되며, 상기 메인수지조성물 100중량부에 우레탄 아크릴레이트(urethane acrylate) 10중량%; 부틸아크릴레이트(butyl acrylate) 10중량%; 리튬실리케이트(SiO2) 3중량%; 폴리메틸 메타크릴레이트(polymethyl methacrylate) 60중량%; 하이드록시 에틸 메타크릴레이트(hydroxyl ethyl methacrylate) 15중량%; 규산소다(Na2SiO2ㆍnH2O) 2중량%로 구성된 보조수지조성물이 5중량부가 첨가 혼합됨을 특징으로 한다. 또한, 상기한 목적을 달성하기 위한 본 발명에 따른 점자블록 조성물 제조방법은 고로 슬래그 64~80중량%, 시멘트 10~20중량%, 수지모르타르 8~12중량%, 안료 2~4중량%를 배합한 상판배합물 100중량부와; 고로 슬래그 68~80중량%, 시멘트 10~20중량%, 수지모르타르 10~12중량%를 배합한 하판배합물 100중량부로 구성되고, 수지모르타르는 제1바인더 수지로서의 우레탄 아크릴레이트 수지 및 제2바인더 수지로서의 폴리메틸 메타크릴레이트 수지로 구성되는 바인더 수지; 경화제; 모래; 및 충전제로 구성되며, 상기 우레탄 아크릴레이트 수지와 폴리메틸 메타크릴레이트 수지의 혼합 비율은 10~60:90~40 중량 비율로 구성되며, 상기 경화제는 벤조일 퍼록사이드(benzoyl peroxide)로 구성되며, 상기 모래는 상이한 입경을 가진 모래 2 종류 이상의 혼합으로 구성되거나, 상기 모래는 0.2~0.4㎜의 입경을 가진 모래, 0.4~0.8㎜의 입경을 가진 모래 또는 이들의 혼합으로 구성되거나, 염분을 함유한 모래로 구성됨과 동시에 모래 100 중량부를 염분의 함량은 기준으로 1~20 중량부로 구성되며, 상기 모래에 자갈을 추가하며, 상기 자갈의 입경은 2~15㎜이며, 상기 충전제는 탄산칼슘, 탈크(Talc) 또는 이들 모두로 구성되고, 상기 탄산칼슘의 입경은 10~80㎛로 구성되며, 상기 탈크의 입경은 50~200㎛로 구성되며, 상기 수지모르타르 100중량부에 경화촉진제로서 디메틸 아세트아미드(dimethyl acetamide: DMA) 1중량부를 추가하며, 상판배합물 100중량부에 대하여, 메틸 메타크릴레이트 25~30 중량%; 폴리프로필렌 글리콜 아크릴레이트 25~30 중량%; 부틸 아크릴레이트 5~10 중량%; 폴리옥시플로필렌 글리세롤 트리에테르 4~5 중량%; 리튬 실리케이트 0.1~1 중량%; 계면활성제 1~2 중량%; 폴리카본산계 유동화제 1~2 중량%; 물 30~38 중량%로 구성된 메인수지조성물 10~20 중량부가 첨가 혼합되며,  상기 메인수지조성물 100중량부에 우레탄 아크릴레이트(urethane acrylate) 10중량%; 부틸아크릴레이트(butyl acrylate) 10중량%; 리튬실리케이트(SiO2) 3중량%; 폴리메틸 메타크릴레이트(polymethyl methacrylate) 60중량%; 하이드록시 에틸 메타크릴레이트(hydroxyl ethyl methacrylate) 15중량%; 규산소다(Na2SiO2ㆍnH2O) 2중량%로 구성된 보조수지조성물이 5중량부가 첨가되며, 상기 하판배합물 100중량부에 대하여, 메틸 메타크릴레이트 25~30 중량%; 폴리프로필렌 글리콜 아크릴레이트 25~30 중량%; 부틸 아크릴레이트 5~10 중량%; 폴리옥시플로필렌 글리세롤 트리에테르 4~5 중량%; 리튬 실리케이트 0.1~1 중량%; 계면활성제 1~2 중량%; 폴리카본산계 유동화제 1~2 중량%; 물 30~38 중량%로 구성된 메인수지조성물 10~20 중량부가 첨가 혼합되며, 상기 메인수지조성물 100중량부에 우레탄 아크릴레이트(urethane acrylate) 10중량%; 부틸아크릴레이트(butyl acrylate) 10중량%; 리튬실리케이트(SiO2) 3중량%; 폴리메틸 메타크릴레이트(polymethyl methacrylate) 60중량%; 하이드록시 에틸 메타크릴레이트(hydroxyl ethyl methacrylate) 15중량%; 규산소다(Na2SiO2ㆍnH2O) 2중량%로 구성된 보조수지조성물이 5중량부가 첨가 혼합된 점자블록 조성물을 이용하여 점자블록을 제조하는 방법으로서,  상기 상판배합물(10) 제조는 고로 슬래그 64∼80중량%, 시멘트 10∼20중량%, 수지모르타르 8∼12중량%, 안료 2∼4중량%를 배합하거나, 고로슬래그 64∼80중량%, 시멘트 10∼20중량%, 수지모르타르 9∼12중량%, 안료 1∼4중량%를 배합하여 제조하며,  상기 하판배합물(20) 제조는 고로 슬래그 68∼80중량%, 시멘트 10∼20중량%, 수지모르타르 10∼12중량%를 배합하거나, 고로슬래그 65∼80중량%, 시멘트 10∼20중량%, 수지모르타르 10∼15중량%를 배합하여 제조하며,  상기 광반도성 복합 세라믹스(30) 제조는 과산화수소 중 1종 이상과 반응시켜 각각의 졸(sol)을 제작하고, 상기한 각각의 졸(sol)에 Ag, Zn, Cu 중 1종 이상의 금속이온을 담지한 후, 상기 금속이온을 첨가한 각각의 졸(sol)을 혼합하여 제조하며,  상기 상판배합물(10)과 하판배합물(20) 및 광반도성 복합 세라믹스(30)를 제조한 후, 상기 상판배합물(10)과 메인수지조성물을 혼합하여 먼저 형틀에 투입하고, 일정시간 경화한 후에 하판배합물(20)과 메인수지조성물을 투입하고, 이들을 프레스로 가압하여 일체화시킨 후, 일정시간 경화시킨 후 탈형하여 자연 양생시킨후, 상기 상판배합물(10)을 형틀에 투입한 후 5-10분 경과 후에 상판배합물(10)이 경화된 상태에서 하판배합물(20)을 투입한 후, 프레스로 가압한 후 일정시간 후에 탈형한 후, 상기 점자블록(B)의 표면에 광반도성 복합 세라믹스(30)를 침적도장(Dipp-Coat), 분무도장(Spray-Coat), 롤도장(Roll-Coat) 중의 어느 하나의 방법으로 코팅한 후, 상기 코팅된 점자블록(B)을 60∼120℃에서 5분간 건조하고, 150∼300℃에서 20분간 열처리하여 점자블록을 제조함을 특징으로 한다.